(57)【特許請求の範囲】
【請求項１】
Ｃ含有量が０．１０〜０．１４質量％のスラブを、垂直曲げ型スラブ連続鋳造機によって鋳造する連続鋳造方法において、凝固温度が１２３５〜１２４９[℃]、１３００℃における粘度が０.４５〜０.６５[poise]、平均粒径が４００〜６００[μm]、粒径が０.０４５〜１.０００[mm]の中空顆粒状のモールドパウダーを使用し、
鋳型の直下でスラブの広面を冷却するに際して、前記スラブの広面に対する水量密度を３．５〜７．８（ｍ３／ｈ／ｍ２）とし、
前記鋳型とロールとの位置関係を規定する鋳型アライメントを、式（１）及び式（２）を満たすように設定することを特徴とする連続鋳造方法。
なお、垂直曲げ型スラブ連続鋳造機における曲げ部の円弧の中心Ｏに近い側を反基準側とし、反基準側とは対面する側を基準側とした上で、式（１）においては、鋳型を側面から見たとき、基準側における当該鋳型の稼働面の下端から第１垂直ラインＬ１を垂直に引き、この第１垂直ラインＬ１よりも反基準側をマイナス側、第１垂直ラインＬ１よりも基準側をプラス側とし、また、式（２）においては、鋳型を側面から見たとき、反基準側における当該鋳型の稼働面の下端から第２垂直ラインＬ２を垂直に引き、この第２垂直ラインＬ２よりも反基準側をプラス側、第２垂直ラインＬ２よりも基準側をマイナス側とする。
【数４】
0006000198.tif 000007
【発明の詳細な説明】
【技術分野】
【０００１】
本発明は、例えば、Ｃ含有量が０．１０〜０．１４質量％のスラブを垂直曲げ型スラブ連続鋳造機によって鋳造する連続鋳造方法に関するものである。
【背景技術】
【０００２】
従来より、鋳型を用いて溶鋼を連続的に鋳造する連続鋳造機として、湾曲型連続鋳造機、ブルーム及びビレット連続鋳造機、垂直曲げ型連続鋳造機などが知られている。それらの中でも、垂直曲げ型連続鋳造機で鋳片を鋳造する技術として、特許文献１〜特許文献５に示すものがある。
特許文献１は、鋳型内に供給するパウダーの消費量Ｐｗを０．２ｋｇ／ｍ２以上０．６ｋｇ／ｍ２以下とし、二次冷却帯のうち、鋳型の直下から、鋳造方向に１．２ｍまでの冷却範囲で、冷却用ノズルから鋳片に吹き付けられる冷却水の水量密度Ｗを３００リットル／ｍ２／分以上７００リットル／ｍ２／分以下としている。
【０００３】
特許文献２は、二次冷却帯のうち、鋳型の直下から、鋳造方向に０．６ｍまでの冷却範囲Ｒ１と、鋳型の直下から鋳造方向に、０．６ｍから１．２ｍまでの冷却範囲Ｒ２とで、冷却用ノズルから前記鋳片にそれぞれ吹き付けられる冷却水の水量密度を１５０リットル／ｍ２／分≦Ｐ１≦２８０リットル／ｍ２／分又は３００リットル／ｍ２／分≦Ｐ２≦７００リットル／ｍ２／分としている。
【０００４】
特許文献５は、Ｃ濃度が０.０８〜０.１８質量％である亜包晶鋼の連続鋳造に使用するモールドフラックスを開示する。このモールドフラックスは、ＣａＯ、ＳｉＯ２、アルカリ金属酸化物、およびフッ素化合物を基本成分として、１.１≦(ＣａＯ)ｈ／(ＳｉＯ２)ｈ≦１.９、０.１０≦(ＣａＦ２)ｈ／((ＣａＯ)ｈ＋(ＳｉＯ２)ｈ＋(ＣａＦ２)ｈ)≦０.４０、および０≦(アルカリ金属の弗化物)ｈ／((ＣａＯ)ｈ＋(ＳｉＯ２)ｈ＋(アルカリ金属の弗化物)ｈ)≦０.１０を満足し、凝固点が１２５０℃以上、１３００℃における粘度が１poise以下である。また、このモールドフラックスは、モールドフラックス中成分ｉの質量濃度(質量％)をＷｉとした場合、(ＣａＯ)ｈ＝(ＷＣａＯ−(ＣａＦ２)ｈ×０.７１８)、(ＳｉＯ２)ｈ＝ＷＳｉＯ２、(アルカリ金属の弗化物)ｈ＝ＷＬｉ２Ｏ×１.７４＋ＷＮａ２Ｏ×１.３５＋ＷＫ２Ｏ×１.２３である。
【０００５】
特許文献１及び特許文献２の技術は、冷却水の水量密度を規定することによって、鋳片の内部割れや表面割れの防止を図っている。また、その他に連続鋳造機で鋳造する技術として特許文献３及び特許文献４に示すものがある。
また、特許文献５の技術は、鋳片と鋳型の間に形成されるモールドパウダーフィルムの結晶化を促進して緩冷却により、亜包晶鋼の鋼片表面に発生する縦割れを抑制すること目的としている。
【先行技術文献】
【特許文献】
【０００６】
【特許文献１】特開２０１１−１３１２４２号公報
【特許文献２】特開２０１１−１３１２３９号公報
【特許文献３】特開平１１−３２００６３号公報
【特許文献４】特開昭６０−００６２５８号公報
【特許文献５】特開２０１１−１４７９７９号公報
【発明の概要】
【発明が解決しようとする課題】
【０００７】
特許文献１及び特許文献２の技術では、冷却水の水量密度を規定することによって、鋳片の内部割れや表面割れを防止することができるものの、割れが発生し易いＣ含有量が０．１０〜０．１４質量％の鋼を鋳造した場合は、これらの技術を用いても、縦割れが発生してしまうことが実情である。また、特許文献３や特許文献４の技術を用いても、特許文献１や特許文献２と同様に、縦割れを防止することは困難であった。
【０００８】
また、特許文献５の技術では、Ｃ濃度が０.０８〜０.１８質量％である亜包晶鋼において、ＣａＯ、ＳｉＯ２、アルカリ金属酸化物、フッ素化合物を基本成分としたカスピディンが析出しやすい成分で、凝固温度が１２５０-１３００℃、１３００℃における粘度が１poise以下のモールドパウダーが用いられている。しかし、特許文献５に開示のモールドパウダーでは凝固温度が高すぎるので、鋳型と鋳片の間に流入する溶融層が少なくなって潤滑性が低くなり、焼付が発生しやすくなる。また、モールドパウダーのみでは縦割れを防ぐことは困難である。
【０００９】
そこで、本発明は、炭素Ｃの含有量が０．１０〜０．１４質量％の鋼を垂直曲げ型スラブ連続鋳造機によって鋳造するに際して、縦割れを抑制すると共にスムーズに鋳造を行うことができる連続鋳造方法を提供することを目的とする。
【課題を解決するための手段】
【００１０】
上述の目的を達成するため、本発明においては以下の技術的手段を講じた。
本発明に係る連続鋳造方法は、Ｃ含有量が０．１０〜０．１４質量％のスラブを、垂直曲げ型スラブ連続鋳造機によって鋳造する連続鋳造方法において、凝固温度が１２３５〜１２４９[℃]、１３００℃における粘度が０.４５〜０.６５[poise]、平均粒径が４００〜６００[μm]、粒径が０.０４５〜１.０００[mm]の中空顆粒状のモールドパウダーを使用し、鋳型の直下でスラブの広面を冷却するに際して、前記スラブの広面に対する水量密度を３．５〜７．８（ｍ３／ｈ／ｍ２）とし、前記鋳型とロールとの位置関係を規定する鋳型アライメントを、式（１）及び式（２）を満たすように設定することを特徴とする。
なお、垂直曲げ型スラブ連続鋳造機における曲げ部の円弧の中心Ｏに近い側を反基準側とし、反基準側とは対面する側を基準側とした上で、式（１）においては、鋳型を側面から見たとき、基準側における当該鋳型の稼働面の下端から第１垂直ラインＬ１を垂直に引き、この第１垂直ラインＬ１よりも反基準側をマイナス側、第１垂直ラインＬ１よりも基準側をプラス側とし、また、式（２）においては、鋳型を側面から見たとき、反基準側における当該鋳型の稼働面の下端から第２垂直ラインＬ２を垂直に引き、この第２垂直ラインＬ２よりも反基準側をプラス側、第２垂直ラインＬ２よりも基準側をマイナス側とする。
【００１１】
【数１】
0006000198.tif 000002
【発明の効果】
【００１２】
本発明によれば、炭素Ｃの含有量が０．１０〜０．１４質量％のスラブ（スラブ鋼片）を垂直曲げ型スラブ連続鋳造機によって鋳造するに際して、縦割れを抑制すると共にスムーズに鋳造を行うことができる。
【図面の簡単な説明】
【００１３】
【図１】垂直曲げ型スラブ連続鋳造機の全体図である。
【図２】鋳片の縦割れのメカニズムを示した図である。
【図３】鋳型アライメントを設定するための説明図である。
【図４】内部割れの説明図である。
【図５】縦割れの長さと割れの深さとの関係図である。
【発明を実施するための形態】
【００１４】
以下、本発明の実施形態を、図面に基づいて説明する。
図１は、本発明の連続鋳造方法を行う連続鋳造機を示したものである。
この連続鋳造装置は、スラブを鋳造する垂直曲げ型スラブ連続鋳造機であり、炭素Ｃの含有量（以下、単にＣ含有量という）が０．１０〜０．１４質量％のスラブを鋳造するものである。Ｃ含有量が０．１０〜０．１４質量％の範囲となる鋼（炭素鋼ということがある）は、「H.Mizukami et.al.:"High temperature deformation behavior of peritectic carbon steel during solidification", ISIJ-Int. Vol.42 (2002) pp.964-973」に示されているように、凝固時の収縮が大きいために不均一に凝固し易く、縦割れが発生し易い。
【００１５】
特に、垂直曲げ型スラブ連続鋳造機で炭素鋼を鋳造するにあたっては、後述するように、連続鋳造機が垂直曲げ型のため垂直部分から湾曲部分に至る部分で曲げの力がかかり、その力が鋳型の直下（鋳型直下という）にまで伝わるため、鋳型直下付近のスラブが割れやすい。また、スラブは鋳片の幅が大きいため、鋳型直下で鋳片を冷却した場合、鋳片の幅方向の引張応力が大きく、縦割れが発生し易い。縦割れは、例えば、特開２０１１−１３１２４２号公報や特開昭６０−００６２５８号公報に示されているように、鋳片の幅が１０００〜１５３０ｍｍで発生し易いと言われている。
【００１６】
このようなことから、本発明では、縦割れが発生し易い垂直曲げ型スラブ連続鋳造機で炭素鋼を鋳造するに際して、スラブの広面側の冷却について規定すると共に鋳型のアライメントを規定することに加えて、鋳型に供給するモールドパウダーの形状及び性質を規定することによって、縦割れを防止する。本実施形態におけるモールドパウダーとは、鋳型と鋳片の間の潤滑性を確保すると共に、鋳片の鋳型への焼き付きを防ぐための中空状の顆粒（中空顆粒）であり、鋳型内の溶鋼表面上に添加されて溶鋼の熱で溶融し、鋳型と鋳片の間に流入する。
【００１７】
なお、連続鋳造機として、垂直曲げ型スラブ連続鋳造機の他に、湾曲型鋳造機、ブルームやビレットを鋳造する連続鋳造機があるが、本発明では、これらの連続鋳造機は対象としていない。例えば、湾曲型連鋳機では、鋳片に曲げが生じないので垂直曲げ型スラブ連続鋳造機と同じようなメカニズムでの縦割れは生じず、また、ブルームやビレットは、スラブに比べて鋳片の幅が狭く鋳片の直下における冷却により発生する鋳片の幅方向の引張応力は小さいため、縦割れは発生し難い。
【００１８】
次に、垂直曲げ型スラブ連続鋳造機について説明しながら、連続鋳造方法について詳しく説明する。
図１に示すように、垂直曲げ型スラブ連続鋳造機１は、鋳造する溶鋼２が装入された取鍋３と、この取鍋３からの溶鋼２を一時的に貯留するタンディッシュ４と、このタンディッシュ４から供給される溶鋼２を成形する鋳型５とを備えている。また、垂直曲げ型スラブ連続鋳造機１は、鋳型直下に設置されて鋳造するスラブ６（単に鋳片６と呼ぶこともある）を支持するロール（フットロール７）と、このフットロール７から続いて配置されてスラブ６を支持するロール（サポートロール８）とを備えている。垂直曲げ型スラブ連続鋳造機１では、鋳型５の下端から順にフットロール７やサポートロール８の並びを見ると、鋳型５の下端から順に垂直部１０、曲げ部１１とされ、曲げ部１１の後に円弧部及び矯正部が続く。矯正部の後は、矯正後の鋳片６が移送される水平部が設けられている。本実施形態における垂直曲げ型スラブ連続鋳造機１の垂直部１０の長さは、鋳型５の下端から約２．０ｍである。
【００１９】
鋳型５とフットロール７との間、フットロール７とサポートロール８との間、サポートロール８間などには、鋳片６の広面や狭面を冷却するための冷却ノズル（図示せず）が設けられている。
このような垂直曲げ型スラブ連続鋳造機１では、タンディッシュ４に貯留した溶鋼２を鋳型５に供給して、鋳型５にて一次冷却を行うと共に、フットロール７及びサポートロール８にて鋳片６を引き抜きながら、冷却ノズルで広面及び狭面を二次冷却することによって鋳片６を鋳造する。
【００２０】
なお、鋳片６を鋳造する際に、鋳型５と鋳片６の間の潤滑性を確保すると共に、鋳片６の鋳型５への焼き付きを防ぐため、鋳型５にモールドパウダーを供給する。
本実施形態で用いるモールドパウダーは、凝固温度が１２３５℃以上１２４９℃以下（１２３５〜１２４９[℃]）、１３００℃における粘度が０.４５poise以上０.６５poise以下（０.４５〜０.６５[poise]）、平均粒径が４００μm以上６００μm以下（４００〜６００[μm]）、粒径が０.０４５mm以上１.０００mm以下（０.０４５〜１.０００[mm]）の中空顆粒状の粒子である。
【００２１】
鋳型５内で発生する縦割れは、凝固初期の不均一凝固が原因で鋳片６の幅方向に生じる引っ張り応力によって発生する。この縦割れを軽減するには、鋳型５内で凝固シェルを緩冷却して不均一凝固を抑制する必要がある。
そこで、凝固初期の緩冷却を実現するには、鋳型５内における溶鋼２のメニスカス近傍でモールドパウダーの結晶（例えば、カスピディン）を析出させる必要がある。カスピディン等の結晶は、鋳片６から鋳型５への熱伝達を抑制し鋳片６の緩冷却を実現する。そのために、モールドパウダーの凝固温度は上述のように高い範囲にあるのが望ましい。凝固温度が１２３５℃未満であれば、凝固温度が低すぎるので、溶融して鋳型５と鋳片６の間に流入したモールドパウダーが結晶化しにくくなり、緩冷却の効果を得ることはできない。また、凝固温度が１２４９℃より高ければ、モールドパウダーが溶融しにくくなって鋳型５と鋳片６の間へ流入するモールドパウダーの量が少なくなり、鋳型５と鋳片６間に潤滑不良が発生して鋳片６が鋳型５に焼付きやすくなる。
【００２２】
モールドパウダーの粘度は、１３００℃において０.４５〜０.６５[poise]の範囲となるように選択すると、溶融したモールドパウダー（溶融パウダー）を鋳片６と鋳型５の間に均一に流入させるための適切な粘度となる。粘度が０.４５[poise]未満であれば、モールドパウダーは鋳型５と鋳片６の間に不均一に流入しやすくなり、モールドパウダーが供給されない部分で鋳片６と鋳型５の間に焼付きが発生しやすくなる。また、粘度が０.６５[poise]より大きい場合は、溶融パウダーが流動しにくくなるため、鋳片６と鋳型５の間への溶融パウダーの流入が不足しやすくなり、鋳片６と鋳型５の間で焼付きが発生しやすくなる。
【００２３】
モールドパウダーを鋳型５内で均一に溶融させ、鋳型５の壁面でのスラグベア（溶融したモールドパウダーの凝固物）の生成を抑制してモールドパウダーの流入を均一にするための条件として、モールドパウダーの平均粒径の大きさがある。モールドパウダーの平均粒径が４００μmよりも小さい粉末状のモールドパウダーでは、鋳型５の湯面を均一に被覆することが難しいので均一に溶融することが困難である。
【００２４】
また、粒径が小さいモールドパウダーは未滓化時の流動性が低いので、メニスカス近傍を未滓化のモールドパウダーで被覆することができず、溶融パウダーが露出しやすくなる。この露出した溶融パウダーが冷却されて鋳型５の壁面にスラグベアとして生成しやすくなる。その結果、鋳片６と鋳型５の間への溶融パウダーの流入が不均一になり、鋳片６と鋳型５の間で焼付きが発生しやすくなる。
【００２５】
以上のとおり、モールドパウダーの平均粒径は４００〜６００μmとすべきであるが、モールドパウダーの粒径の最小値が小さすぎると、モールドパウダーが焼結しやすくなり、粒径の最大値が大きすぎるとモールドパウダーの滓化性が低くなる。そこで、モールドパウダーの粒径の範囲を０.０４５mm以上１.０００mm以下とし、当該粒径の最小値を０.０４５mm、最大値を１.０００mmとする。
【００２６】
モールドパウダーの形状に関して、上述の平均粒径及び粒径の上下限に加えて、モールドパウダーの各粒子は中空顆粒状である。本実施形態において中空顆粒とは内部に空洞を有する顆粒のことであり、空洞によって内部が中空となった顆粒の形状を中空顆粒状という。モールドパウダーの粒子の形状を中空顆粒状とすれば、モールドパウダーが焼結しにくくなり、該パウダーの滓化性が良くなることで、鋳型５と鋳片６の間にモールドパウダーを均一に供給しやすくなる。
【００２７】
鋳片６を鋳造する際に、上述のモールドパウダーを鋳型５に供給することで、鋳型５と鋳片６の間の潤滑性を確保すると共に、鋳片６の鋳型５への焼き付きを防ぐことができる。
なお、モールドパウダーの粘度（パウダー粘度）とは、振動式の粘度計を用いて計測された１３００℃における溶融パウダーの粘度のことである。また、モールドパウダーの凝固温度（パウダー凝固温度）とは、上述のパウダー粘度を測定後、溶融パウダーの温度を１３００℃から徐々に低下させてゆく過程でパウダー粘度が急激に上昇する温度のことである。さらに、中空顆粒状のモールドパウダーの平均粒径とは、ふるい（メッシュ目開きが４５μm、２１２μm、３００μm、５００μm、７１０μm、１０００μm）を用いてモールドパウダーの粒度分布を検出し、検出した粒度分布から算出したモールドパウダーの平均粒径のことである。
【００２８】
また、鋳型５への鋳片６の焼付を、次のように判定した。つまり、鋳型５の銅板内に埋め込まれた複数の熱電対のうち、ある熱電対が示す温度が急激に上昇して、且つその温度上昇が隣接する熱電対に順に伝播したときに、当該熱電対の近傍に焼付が発生していると判定した。
本発明の連続鋳造方法では、鋳型直下に設置した冷却ノズルで鋳片６の広面を冷却する際、即ち、鋳型５とフットロール７との間で鋳片６の広面側を冷却する際は、その鋳片６の広面側の水量密度を３．５（ｍ３／ｈ／ｍ２）以上７．８（ｍ３／ｈ／ｍ２）以下（３．５〜７．８（ｍ３／ｈ／ｍ２））としている。
【００２９】
鋳型直下における鋳片６は、その表面温度が比較的高い状態にある。鋳片６の広面側の水量密度が３．５ｍ３／ｈ／ｍ２未満であると、鋳型５から出た部分の鋳片６の表面温度が高すぎ、脆化温度域であるとブレークアウトが発生するおそれがある。一方、鋳片６の広面側の水量密度が７．８ｍ３／ｈ／ｍ２よりも大きいと、鋳片６の広面側の表面が冷却されて表面温度が低くなるものの、冷却による鋳片表面の収縮が大きすぎ、この影響により、フットロール７やサポートロール８と鋳片６との接触する部分で鋳片６の幅方向に引っ張り応力が発生して、縦割れが発生するおそれがある。
【００３０】
このようなことから、本発明では、鋳型直下で鋳片６の広面を冷却するに際して、鋳片６の広面の水量密度を３．５〜７．８（ｍ３／ｈ／ｍ２）としている。
図２は、鋳片の縦割れのメカニズムを示したものである。説明の便宜上、垂直曲げ型スラブ連続鋳造機１における円弧の中心Ｏに近い側を反基準側（内側）とし、反基準側に対面する側を基準側（外側）として説明する。
【００３１】
さて、図２（ａ）に示すように、鋳片６が垂直部１０から曲げ部１１に移行するとき、垂直部１０と曲げ部１１との境界付近で鋳片６は鋳造方向に圧縮する。この鋳片６の圧縮は、鋳型直下の鋳片６に影響を及ぼし、図２（ｂ）に示すように、鋳型直下の鋳片６においても圧縮力が生じる。
図２（ｂ）に示すように、このように鋳型直下の鋳片６に圧縮力が生じている状況下で、鋳型直下の鋳片６を支えるロールと鋳型５とが圧縮力を増加させる方向にずれてしまう（例えば、鋳型５に対して基準側にサポートロール８がずれてしまう）と、さらに、鋳型直下の鋳片６に圧縮が加わり、鋳型直下の鋳片６に縦割れが発生する。
【００３２】
つまり、垂直部１０と曲げ部１１との境界付近の曲げによる力と、鋳片６を支えるロールと鋳型５とのズレ（鋳型アライメントのズレ）による力とが合わさって、図２（ｃ）に示すように、鋳型直下の鋳片６において、反基準側の中央側に大きな圧縮力を作用させてしまうと、座屈によって鋳片６が幅方向に広がり、鋳片６に縦割れが生じる。
このようなことから、本発明では、鋳片６の曲げによって鋳片６の反基準側の中央側に生じる圧縮力が上流まで伝播する力と、上述した鋳型アライメントのズレから生じる力とを緩和することによって、垂直曲げ型スラブ連続鋳造機１でも、鋳片６に縦割れが生じないようにしている。具体的には、本発明では、鋳型５とロールとの位置関係（鋳型アライメント）を設定することによって、上述したような縦割れとなる力が発生しないようにしている。
【００３３】
以下、鋳型アライメントについて詳しく説明する。
本発明では、まず、鋳型アライメントを設定するに際して、図３に示すように、鋳型５を側面から見たとき、基準側（外側）の稼働面（鋳片６を支える側の面）の下端から垂直に引いた第１垂直ラインＬ１を基準とし、この第１垂直ラインＬ１よりも反基準側（内側）をマイナス側（−側）、第１垂直ラインＬ１よりも基準側（外側）をプラス側（＋側）とする。言い換えれば、鋳型５において基準側の稼働面（基準側の銅板の内壁）がサポートロール８よりも反基準側（内側）に出ている場合をプラス側とする。この実施形態では、図３に示すように、第１垂直ラインＬ１を基準（零点）としてプラスマイナスの数値で鋳型アライメントの大きさを表現しているが、鋳型アライメントの自体の大きさは、第１垂直ラインＬ１から離れるほど（絶対値が大きくなるほど）大きく、第１垂直ラインＬ１に近いほど（絶対値が小さくなるほど）小さいと言える。そのため、説明の便宜上、鋳型アライメントの大きさの説明（ズレ量の説明）では、絶対値の大きさを元に説明する。フットロール７の稼働面側と、鋳型５の稼働面とは同じ位置にある。
【００３４】
このように定義したうえで、本発明では、式（１）に示すように、基準側における鋳型５とロールとのズレ量ａを−０．６ｍｍ以上で−０．０１ｍｍ以下に設定している。
【００３５】
【数２】
0006000198.tif 000003
【００３６】
鋳型５とロールとのズレ量ａとは、鋳型５において基準側の稼働面と、鋳型５に最も近いサポートロール８（１番目のサポートロール８）の稼働面との差（段差）のことで、例えば、「−０．６ｍｍ」とは、１番目のサポートロール８の稼働面が垂直ラインよりも０．６ｍｍ内側であってマイナス側に位置していることを意味する。
式（１）に示すように、鋳型５とロールとのズレ量ａを、少なくとも−０．０１ｍｍとして、サポートロール８を鋳型５の稼働面よりも内側に位置させているため、鋳型直下の鋳片６には、上述したような圧縮力が緩和されることとなり、鋳片６の縦割れを防止することができる。なお、式（１）の右辺に示すように、基準側（外側）における鋳型５とサポートロール８とのズレ量ａは、−０．０１ｍｍとしているが、これは、０ｍｍを排除するための数値であり、実操業では「０．０１ｍｍ」単位での設定が容易であるため、この値を採用している。
【００３７】
基準側における鋳型５とサポートロール８とのズレ量ａの絶対値が０．６ｍｍよりも大きく（絶対値を省くと、式（１）の左辺に示す数値が−０．６ｍｍよりも小さい）場合は、上述したような圧縮力は小さくなると考えられるものの、図４に示すように、凝固界面に働く反る力が大きくなり、鋳片６の表層部（表面）から３０ｍｍ以内の箇所に割れ（内部割れ）が発生してしまうおそれがある。このようなことから式（１）の左辺に示す鋳型５とサポートロール８とのズレ量ａの値は、「−０．６ｍｍ」としている。
【００３８】
また、本発明では、基準側だけでなく、反基準側における鋳型アライメントを設定している。詳しくは、図３に示すように、鋳型５を側面から見たとき、反基準側の稼働面の下端から垂直に引いた第２垂直ラインＬ２を基準とし、この第２垂直ラインＬ２よりも反基準側をプラス側、第２垂直ラインＬ２よりも基準側をマイナス側とする。言い換えれば、鋳型５において反基準側の稼働面（反基準側の銅板の内壁）がロールよりも内側に出ている場合をプラス側とする。
【００３９】
このように定義したうえで、本発明では、式（２）に示すように、反基準側（内側）における鋳型５とロールとのズレ量[（ａ−ｂ）／２]を−０．３９ｍｍ以上で０．０１ｍｍ以下に設定している。
【００４０】
【数３】
0006000198.tif 000004
【００４１】
式（２）に示す「ｂ」とは、鋳型５において反基準側の稼働面と、１番目のサポートロール８の稼働面との段差のことである。式（２）に示すように、鋳型５の中心部分とサポートロール８とのズレ量[（ａ−ｂ）／２]を、少なくとも０．０１ｍｍとしているため、鋳型直下の鋳片６には、上述したような圧縮力が緩和されることとなり、鋳片６の縦割れを防止することができる。なお、式（２）の右辺に示すように、基準側（内側）における鋳型５とロールとのズレ量[（ａ−ｂ）／２]は、０．０１ｍｍとしているが、これは、０ｍｍを排除するための数値であり、実操業では「０．０１ｍｍ」単位での設定が容易であるため、この値を採用している。
【００４２】
基準側（内側）における鋳型５とサポートロール８とのズレ量[（ａ−ｂ）／２]の絶対値が０．３９ｍｍよりも大きく（絶対値を除くと、式（２）の左辺に示す数値が−０．３９ｍｍよりも小さい）場合は、上述したような圧縮力は小さくなると考えられるものの、図４に示すように、凝固界面に働く反る力が大きくなり、鋳片６の表層部（表面）から３０ｍｍ以内の箇所に割れ（内部割れ）が発生してしまうおそれがある。このようなことから式（２）の左辺に示す鋳型５とロールとのズレ量[（ａ−ｂ）／２]の値は「−０．３９ｍｍ」としている。
【００４３】
鋳型アライメントの設定は、鋳型５の稼働面とサポートロール８の稼働面とを一致させている状態（鋳型５の稼働面とサポートロール８の稼働面とが同一面状）で、式（１）及び式（２）を満たすように鋳型５のみを外側（基準側）に向けて動かしている。本発明の垂直曲げ型スラブ連続鋳造機１では、フットロール７が鋳型５と一体的となっていて鋳型５を移動させたときにフットロール７も同時に移動するようになっている。
【００４４】
なお、鋳型５とフットロール７とを別々に動かすことが出来る場合、上述したように、鋳型５における稼働面と１番目のサポートロール８の稼働面との段差で鋳型アライメントを設定する代わりに、鋳型５における稼働面と鋳型直下のフットロール７の稼働面との段差が、式（１）及び式（２）を満たすように鋳型アライメントを設定してもよい。言い換えれば、本発明の鋳型アライメントは、鋳型５の直下のロールであって、鋳型５に最も近い１番目のサポートロール８又はフットロール７と、鋳型５との段差を、式（１）及び式（２）を満たすようにすれば、上述したように鋳片６の縦割れや内部割れを防止することができる。また、垂直部１０の一部又は全部のロール（サポートロール８又はフットロール７）についても本発明で規定した鋳型アライメントを適用してもよい。
【００４５】
表１は、本発明の連続鋳造方法により鋳造を行った実施例をまとめたものであり、表２は、本発明の連続鋳造方法とは異なる方法で鋳造を行った比較例をまとめたものである。
【００４６】
【表１】
0006000198.tif 000005
【００４７】
【表２】
0006000198.tif 000006
【００４８】
実施例及び比較例の実施条件について説明する。
鋼中の成分について、[Ｃ]は０．１０〜０．１４質量％、[Ｓｉ]は０．２６〜０．３７質量％、[Ｍｎ]は１．２１〜１．５３質量％とした。鋳型５の上端から曲げ部１１までの垂直長さは２．９５ｍとし、このうち、鋳型５の垂直長さは０．９ｍとした。鋳型５は矩形状であって、鋳型５の下端における長辺の長さは２．１ｍ、鋳型５の下端における短辺の長さは０．２８ｍとした。鋳造速度は、１．０〜１．２ｍ／ｍｉｎとし、鋳片６を冷却する冷却ノズル及びタンディッシュ４の底部に設けた浸漬ノズルは当業者常法通りの一般的なものを使用した。
【００４９】
垂直曲げ型スラブ連続鋳造機１としては、鋳型５の上端から曲げ部１１及び円弧部を経て矯正部の終わりまでの長さが１７〜２１ｍ程度のものを対象とした。フットロール７及びサポートロール８の外径は１５０〜２３０ｍｍ、ロールピッチは１８０〜２６０ｍｍとした。
鋳型５内に供給するモールドパウダーは、上述のモールドパウダーであり、凝固温度が１２３５〜１２４９[℃]、１３００℃における粘度が０.４５〜０.６５[poise]、平均粒径が４００〜６００μm、粒径が０.０４５〜１.０００[mm]の中空顆粒状の粒子である。
【００５０】
モールドパウダーの組成は、表１の実施例に示す範囲の割合（質量百分率ｗｔ％）で、酸化カルシウムＣａＯ、二酸化ケイ素ＳｉＯ２、酸化アルミニウムＡｌ２Ｏ３、フッ素Ｆ、酸化マグネシウムＭｇＯ、酸化リチウムＬｉ２Ｏ、及び酸化ナトリウムＮａ２Ｏを含んでおり、トータルカーボン（総炭素量）Ｔ．Ｃも表１の実施例に示す範囲内にある。
なお、タンディッシュ４内の溶鋼温度は、液相線からのΔＴを２０〜３５℃とした。
【００５１】
鋳造後に鋳片６の磁粉探傷検査を実施して縦割れの長さを記録した。図５に示すように、磁粉探傷検査において縦割れの長さが５ｍｍ以上である場合、割れの深さが０．９ｍｍ以上となるものが多いことが過去の操業により分かっている。割れの深さが０．９ｍｍ以上である場合、連続鋳造の下工程などで行われるホットスカーフなどの表面処理を施しても、例えば、製品厚が５０ｍｍ以上８０ｍｍ以下（圧下比３．５〜５．６）の厚物製品では製品中に割れが残存してしまう（圧延後にその割れが残ることがある）ため、縦割れの長さが５ｍｍ以上のものを、縦割れの不良であると判定し、５ｍｍ未満であるものを縦割れは良好であると判定した。また、内部割れは、例えば、鋳片６を鋳造方向の垂直に切断してサンプル片を取り出し、そのサンプル片を過硫酸アンモニウム水溶液(２０質量％)により腐食して内部割れが発生しているかどうかを目視にて判定した。なお、縦割れの判定も内部割れの判定も当業者常法通りに実施した。
【００５２】
実施例では、鋳型アライメントにおける基準側のズレ量ａが−０．６〜−０．０１ｍｍとし、反基準側のズレ量[（ａ−ｂ）／２]が−０．３９〜０．０１ｍｍとし、且つ、水量密度が３．５〜７．８（ｍ３／ｈ／ｍ２）としているため、縦割れの深さは０．９ｍｍ未満であり、内部割れも無く、ブレークアウトも発生しなかった。
一方、比較例では、鋳型アライメントにおける基準側のズレ量、反基準側のズレ量[（ａ−ｂ）／２]、水量密度のいずれかが、本発明の規定する条件に入っていないため、縦割れの深さが０．９ｍｍよりも大きくなると共に、内部割れが発生して、ブレークアウトも発生することがあった。
【００５３】
以上、本発明によれば、Ｃ含有量が０．１０〜０．１４質量％の鋼を、垂直曲げ型スラブ連続鋳造機１によって鋳造するに際して、スラブの広面の水量密度を３．５〜７．８（ｍ３／ｈ／ｍ２）とし、鋳型５とロールとの位置関係を規定する鋳型アライメントを、式（１）及び式（２）を満たすように設定しているため、Ｃ含有量が０．１０〜０．１４質量％の鋼を垂直曲げ型スラブ連続鋳造機１によって鋳造するに際して、縦割れを抑制すると共にスムーズに鋳造を行うことができる。これに加えて、上述のモールドパウダーを鋳型５に供給することで、鋳型５と鋳片６の間の潤滑性を確保すると共に鋳片６の鋳型５への焼き付きを防ぐことができるので、より確実に縦割れを抑制することができる。
【００５４】
つまり、上述のモールドパウダーを使用し、且つ二次冷却と鋳型アライメントを調整することで、二次冷却と鋳型アライメントのみを実施する場合よりも縦割れを抑制することができ、板厚が厚い製品表層での割れを抑制することができる。
ところで、今回開示された実施形態はすべての点で例示であって制限的なものではないと考えられるべきである。特に、今回開示された実施形態において、明示的に開示されていない事項、例えば、動作条件や測定条件、各種パラメータ、構成物の寸法、重量、体積などは、当業者が通常実施する範囲を逸脱するものではなく、通常の当業者であれば、容易に想定することが可能な値を採用している。
【符号の説明】
【００５５】
１  垂直曲げ型スラブ連続鋳造機
２  溶鋼
３  取鍋
４  タンディッシュ
５  鋳型
６  鋳片（スラブ）
７  フットロール
８  サポートロール
１０  垂直部
１１  曲げ部
【図１】
0006000198.tif 000008
【図２】
0006000198.tif 000009
【図３】
0006000198.tif 000010
【図４】
0006000198.tif 000011
【図５】
0006000198.tif 000012